(57)【要約】      （修正有）【課題】色純度の向上、色温度、耐光性及び溶液保存性に優れる５６０〜６２０ｎｍ近辺に吸収をもつスクアリリウム化合物を含有する光学フィルター用組成物、さらには該組成物を用いた光学フィルター及びディスプレイ用前面フィルターの提供。【解決手段】下記一般式（１）で表されるスクアリリウム化合物およびバインダーを含有することを特徴とする光学フィルター用組成物。2008275726.tif 000036（式中、Ｂ1、Ｂ2、Ｂ3及びＢ4は炭素原子または窒素原子であり、炭素原子のとき水素原子または置換基を有する。Ｒ1およびＲ2は水素原子または置換基を表す。Ａは含窒素複素５員縮合環を形成するのに必要な原子団を表す。）【選択図】なし【特許請求の範囲】
【請求項１】
下記一般式（１）で表されるスクアリリウム化合物およびバインダーを含有することを特徴とする光学フィルター用組成物。
【化１】
2008275726.tif 000033
（式中、Ｂ1、Ｂ2、Ｂ3及びＢ4は炭素原子または窒素原子であり、炭素原子のとき水素原子または置換基を有する。Ｒ1およびＲ2は水素原子または置換基を表す。Ａは含窒素複素５員縮合環を形成するのに必要な原子団を表す。）。
【請求項２】
上記一般式（１）において、Ａが下記一般式（２−１）、（２−２）、（２−４）で表されることを特徴とする請求項１に記載の光学フィルター用組成物。
（式中、Ｒ21〜Ｒ25は水素原子あるいは置換基を表し、＊でスクアリン酸骨格と結合する。Ｒ1およびＲ2は水素原子または置換基を表す。Ａは含窒素複素５員縮合環を形成する原子群である。）。
【化２】
2008275726.tif 000034
【請求項３】
上記一般式（１）で表されるスクアリリウム化合物、バインダーおよび金属イオン含有化合物をそれぞれ少なくとも１種含有することを特徴とする請求項１または２に記載の光学フィルター用組成物。
【請求項４】
請求項１〜３のいずれか１項に記載の光学フイルター用組成物を含有することを特徴とする光学フィルター。
【請求項５】
請求項４に記載の光学フィルターがディスプレイ用前面フィルターであって、前記一般式（１）で表されるスクアリリウム化合物が５６０〜６２０ｎｍの範囲に吸収極大を有することを特徴とするディスプレイ用前面フィルター。
【請求項６】
下記一般式（２）で表されることを特徴とするスクアリリウム化合物。
【化３】
2008275726.tif 000035
（式中、Ｒ11及びＲ12は水素原子あるいは置換基を表す。Ｂ22、Ｂ23およびＢ24炭素原子または窒素原子であり、炭素原子のとき水素原子または置換基を有する。Ｘはヒドロキシル基あるいはアミノ基である。Ａは含窒素複素５員縮合環を形成する原子群を表す。）。
【発明の詳細な説明】
【技術分野】
【０００１】
本発明はスクアリリウム化合物を含有する光学フィルター用組成物、これを用いた光学フィルター、ディスプレイ用前面フィルター及び特定のスクアリリウム化合物に関する。
【背景技術】
【０００２】
近年、大型の壁掛けテレビをはじめ種々の電子機器の表示パネルとして、プラズマディスプレイ、ＣＲＴ、蛍光表示管、液晶ディスプレイ等、様々なディスプレイが開発され、その需要が増大している。
【０００３】
また、ＥＬディスプレイやＦＥＤディスプレイなど新規ディスプレイ技術も実用化の域に達しており、今後もディスプレイの需要は大幅に拡大するものを推測されている。
【０００４】
こうした中でもプラズマディスプレイやＣＲＴなど発光型ディスプレイでは、発光体に電子線や紫外線を照射させるなど種々の方法により、赤、青、緑のそれぞれの３原色発光を得て表示を行うが、これらの三色の発光に悪影響を及ぼさずに三色の色バランスを補正する色調整フィルターが求められている。
【０００５】
上記の色調整フィルター用色素には、可視域に良好な吸収特性を有する事、例えばモル吸光係数が大きいこと、半値幅が小さいこと、副吸収が小さいことなどが求められる。また同時にフィルター製造の観点から、種々の有機溶媒に対して溶解性が高いこと、バインダーとの相溶性が高いことなどが求められる。また更にディスプレイは長期間の使用が前提とされるため高い耐候性、特に耐光性が高いことが求められている。
【０００６】
プラズマディスプレイにおいては、色純度を向上させたり、色温度を上げたりするために５６０〜６２０ｎｍ近辺に吸収をもつ色素を配合する必要がある。
【０００７】
また、この波長域にはパネル内のネオンガスからの発光も含まれるため、このような不必要な発光を吸収する光学フィルターが求められている。
【０００８】
このような要望を受けて、非対称スクアリリウム色素を用いた光学フィルターおよびディスプレイ用前面フィルターが提案されている（例えば、特許文献１参照）。
【０００９】
ここで用いられている非対称スクアリリウム色素は複素単環とベンゼン環からなり、含窒素複素５員縮合環は用いられていない。
【００１０】
また、該特許文献で用いられている非対称スクアリリウム色素の耐光性は実用上、十分でないという問題点があった。
【００１１】
また含窒素複素５員縮合環を部分構造に有する非対称スクアリリウム色素およびこれを用いたカラーフィルターが知られている（例えば特許文献２参照）。
【００１２】
しかしながら該特許文献では光学フィルター用途あるいはディスプレイ用前面フィルター用途としての記載は想定されていない。
【００１３】
また、化合物例に記載されている含窒素複素５員縮合環とアニリン誘導体の非対称スクアリリウムは下記の２個の化合物のみである。
【００１４】
【化１−１】
2008275726.tif 000002
【特許文献１】特開２００４−４２３２号公報
【特許文献２】特開２０００−３４５０５９号公報
【発明の開示】
【発明が解決しようとする課題】
【００１５】
本発明は上記事情に鑑みてなされたものであり、本発明の目的は、色純度の向上、色温度、耐光性及び溶液保存性に優れる５６０〜６２０ｎｍ近辺に吸収をもつスクアリリウム化合物を含有する光学フィルター用組成物、さらには該組成物を用いた光学フィルター及びディスプレイ用前面フィルターを提供することにある。
【課題を解決するための手段】
【００１６】
本発明の目的は以下の構成により達成される。
【００１７】
１．下記一般式（１）で表されるスクアリリウム化合物およびバインダーを含有することを特徴とする光学フィルター用組成物。
【００１８】
【化１】
2008275726.tif 000003
【００１９】
（式中、Ｂ1、Ｂ2、Ｂ3及びＢ4は炭素原子または窒素原子であり、炭素原子のとき水素原子または置換基を有する。Ｒ1およびＲ2は水素原子または置換基を表す。Ａは含窒素複素５員縮合環を形成するのに必要な原子団を表す。）。
【００２０】
２．上記一般式（１）において、Ａが下記一般式（２−１）、（２−２）、（２−４）で表されることを特徴とする前記１に記載の光学フィルター用組成物。
（式中、Ｒ21〜Ｒ25は水素原子あるいは置換基を表し、＊でスクアリン酸骨格と結合する。Ｒ1およびＲ2は水素原子または置換基を表す。Ａは含窒素複素５員縮合環を形成する原子群である。）。
【００２１】
【化２】
2008275726.tif 000004
【００２２】
３．上記一般式（１）で表されるスクアリリウム化合物、バインダーおよび金属イオン含有化合物をそれぞれ少なくとも１種含有することを特徴とする前記１又は２に記載の光学フィルター用組成物。
【００２３】
４．前記１〜３のいずれか１項に記載の光学フイルター用組成物を含有することを特徴とする光学フィルター。
【００２４】
５．前記４に記載の光学フィルターがディスプレイ用前面フィルターであって、前記一般式（１）で表されるスクアリリウム化合物が５６０〜６２０ｎｍの範囲に吸収極大を有することを特徴とするディスプレイ用前面フィルター。
【００２５】
６．下記一般式（２）で表されることを特徴とするスクアリリウム化合物。
【００２６】
【化３】
2008275726.tif 000005
【００２７】
（式中、Ｒ11及びＲ12は水素原子あるいは置換基を表す。Ｂ22、Ｂ23およびＢ24炭素原子または窒素原子であり、炭素原子のとき水素原子または置換基を有する。Ｘはヒドロキシル基あるいはアミノ基である。Ａは含窒素複素５員縮合環を形成する原子群を表す。）。
【００２８】
即ち、本発明者らの検討によれば、本発明のスクアリリウム化合物は光学フィルター用組成物として、理由は定かではないが、優れた耐光性、溶液保存性を有することを見いだした。
【００２９】
さらに、本発明の光学フィルター用組成物に金属イオン含有化合物を加えることでさらに優れた耐光性、溶液保存性を示すことが明らかとなった。
【００３０】
また、本発明者らは、これによって保存性の良い光学フィルター用組成物、さらに耐光性、分光吸収特性に優れた光学フィルターおよびディスプレイ用前面フィルターを提供できることも見いだした。
【発明の効果】
【００３１】
本発明によって、特に耐光性に優れ、溶液保存性に優れた光学フィルター用組成物を提供することができた。
【００３２】
さらにはこの光学フイルター用組成物を用いて、優れた耐候性、分光吸収特性を有する光学フィルター及びディスプレイ用前面フィルターを提供することができた。
【発明を実施するための最良の形態】
【００３３】
以下、本発明を更に詳細に説明する。
【００３４】
先ず、本発明のスクアリリウム化合物およびバインダーをそれぞれ少なくとも１種含有する光学フィルター用組成物、さらにこれを用いた光学フィルターおよびディスプレイ用前面フィルターについて説明するが、本発明はこれらに限定されない。
【００３５】
本発明に関するスクアリリウム化合物は前記一般式（１）で表されることを特徴とする。
【００３６】
前記一般式（１）において、Ｂ1、Ｂ2、Ｂ3及びＢ4は炭素原子または窒素原子であり、炭素原子のとき水素原子または置換基を有する。Ｒ1およびＲ2は水素原子または置換基を表す。Ａは含窒素複素５員縮合環を形成するのに必要な原子団を表す。
【００３７】
式中、Ｒ1およびＲ2は水素原子あるいは置換基を表し、少なくとも一つは置換基である。
【００３８】
Ｒ1およびＲ2で表される置換基として、具体的には、アルキル基（例えば、メチル基、エチル基、プロピル基、イソプロピル基、ｔｅｒｔ−ブチル基、ペンチル基、ヘキシル基、オクチル基、ドデシル基、トリデシル基、テトラデシル基、ペンタデシル基、トリフルオロメチル基等）、シクロアルキル基（例えば、シクロペンチル基、シクロヘキシル基等）、アルケニル基（例えば、ビニル基、アリル基等）、アルキニル基（例えば、エチニル基、プロパルギル基等）、アリール基（例えば、フェニル基、ナフチル基等）、ヘテロアリール基（例えば、フリル基、チエニル基、ピリジル基、ピリダジル基、ピリミジル基、ピラジル基、トリアジル基、イミダゾリル基、ピラゾリル基、チアゾリル基、ベンゾイミダゾリル基、ベンゾオキサゾリル基、キナゾリル基、フタラジル基等）、ヘテロ環基（複素環基とも呼び、例えば、ピロリジル基、イミダゾリジル基、モルホリル基、オキサゾリジル基等）、アルコキシ基（例えば、メトキシ基、エトキシ基、プロピルオキシ基、ペンチルオキシ基、ヘキシルオキシ基、オクチルオキシ基、ドデシルオキシ基等）、シクロアルコキシ基（例えば、シクロペンチルオキシ基、シクロヘキシルオキシ基等）、アリールオキシ基（例えば、フェノキシ基、ナフチルオキシ基等）、アルキルチオ基（例えば、メチルチオ基、エチルチオ基、プロピルチオ基、ペンチルチオ基、ヘキシルチオ基、オクチルチオ基、ドデシルチオ基等）、シクロアルキルチオ基（例えば、シクロペンチルチオ基、シクロヘキシルチオ基等）、アリールチオ基（例えば、フェニルチオ基、ナフチルチオ基等）、アルコキシカルボニル基（例えば、メチルオキシカルボニル基、エチルオキシカルボニル基、ブチルオキシカルボニル基、オクチルオキシカルボニル基、ドデシルオキシカルボニル基等）、アリールオキシカルボニル基（例えば、フェニルオキシカルボニル基、ナフチルオキシカルボニル基等）、ホスホリル基（例えばジメトキシホスホニル、ジフェニルホスホリル）、スルファモイル基（例えば、アミノスルホニル基、メチルアミノスルホニル基、ジメチルアミノスルホニル基、ブチルアミノスルホニル基、ヘキシルアミノスルホニル基、シクロヘキシルアミノスルホニル基、オクチルアミノスルホニル基、ドデシルアミノスルホニル基、フェニルアミノスルホニル基、ナフチルアミノスルホニル基、２−ピリジルアミノスルホニル基等）、アシル基（例えば、アセチル基、エチルカルボニル基、プロピルカルボニル基、ペンチルカルボニル基、シクロヘキシルカルボニル基、オクチルカルボニル基、２−エチルヘキシルカルボニル基、ドデシルカルボニル基、フェニルカルボニル基、ナフチルカルボニル基、ピリジルカルボニル基等）、アシルオキシ基（例えば、アセチルオキシ基、エチルカルボニルオキシ基、ブチルカルボニルオキシ基、オクチルカルボニルオキシ基、ドデシルカルボニルオキシ基、フェニルカルボニルオキシ基等）、アミド基（例えば、メチルカルボニルアミノ基、エチルカルボニルアミノ基、ジメチルカルボニルアミノ基、プロピルカルボニルアミノ基、ペンチルカルボニルアミノ基、シクロヘキシルカルボニルアミノ基、２−エチルヘキシルカルボニルアミノ基、オクチルカルボニルア���ノ基、ドデシルカルボニルアミノ基、フェニルカルボニルアミノ基、ナフチルカルボニルアミノ基等）、カルバモイル基（例えば、アミノカルボニル基、メチルアミノカルボニル基、ジメチルアミノカルボニル基、プロピルアミノカルボニル基、ペンチルアミノカルボニル基、シクロヘキシルアミノカルボニル基、オクチルアミノカルボニル基、２−エチルヘキシルアミノカルボニル基、ドデシルアミノカルボニル基、フェニルアミノカルボニル基、ナフチルアミノカルボニル基、２−ピリジルアミノカルボニル基等）、ウレイド基（例えば、メチルウレイド基、エチルウレイド基、ペンチルウレイド基、シクロヘキシルウレイド基、オクチルウレイド基、ドデシルウレイド基、フェニルウレイド基、ナフチルウレイド基、２−ピリジルアミノウレイド基等）、スルフィニル基（例えば、メチルスルフィニル基、エチルスルフィニル基、ブチルスルフィニル基、シクロヘキシルスルフィニル基、２−エチルヘキシルスルフィニル基、ドデシルスルフィニル基、フェニルスルフィニル基、ナフチルスルフィニル基、２−ピリジルスルフィニル基等）、アルキルスルホニル基（例えば、メチルスルホニル基、エチルスルホニル基、ブチルスルホニル基、シクロヘキシルスルホニル基、２−エチルヘキシルスルホニル基、ドデシルスルホニル基等）、アリールスルホニル基（フェニルスルホニル基、ナフチルスルホニル基、２−ピリジルスルホニル基等）、アミノ基（例えば、アミノ基、エチルアミノ基、ジメチルアミノ基、ブチルアミノ基、ジブチルアミノ基、シクロペンチルアミノ基、２−エチルヘキシルアミノ基、ドデシルアミノ基、アニリノ基、ナフチルアミノ基、２−ピリジルアミノ基等）、アゾ基（例えば、フェニルアゾ）、アルキルスルホニルオキシ基（例えば、メタンスルホニルオキシ）、シアノ基、ニトロ基、ハロゲン原子（例えば、フッ素原子、塩素原子、臭素原子等）、ヒドロキシル基などが挙げられ、より好ましくはアルキル基、アルケニル基、アリール基、ヘテロアリール基であり、さらに好ましくはアルキル基、アリール基、ヘテロアリール基であり、最も好ましくはアルキル基である。またこれら置換基は更に同様の置換基によって置換されても良い。またさらにＲ1とＲ2は同一でも異なっていてもよく、互いに、あるいはＢ2、Ｂ3の置換基と結合して環を形成しても良い。
【００３９】
このとき形成される環としてはＲ1とＲ2が互いに結合したヘテロ環あるいはヘテロアリール環が好ましく、形成される環の大きさは特に限定されないが、５員または６員環であることが好ましく、より好ましくは５員環である。
【００４０】
Ｂ1、Ｂ2、Ｂ3およびＢ4は炭素原子または窒素原子を表し、芳香環を形成する。
【００４１】
このときＢ1、Ｂ2、Ｂ3およびＢ4のうち少なくとも２つは炭素原子であることが好ましく、より好ましくは少なくとも３つが炭素原子であって、さらには全て炭素原子であることがより好ましい。
【００４２】
Ｂ1、Ｂ2、Ｂ3およびＢ4のいずれかが炭素原子である場合、水素原子または置換基を有する。
【００４３】
置換基の数としては特に限定されないが、１以上であることが好ましく、より好ましくは２以上である。
【００４４】
置換基として、具体的には上記Ｒ1およびＲ2で表される置換基と同義のものを挙げることができる。
【００４５】
この中でも好ましくはアルキル基、シクロアルキル基、アルケニル基、アリール基、ヘテロアリール基、ヘテロ環基、アルコキシ基、シクロアルコキシ基、アリールオキシ基、アルコキシカルボニル基、アリールオキシカルボニル基、アシル基、アシルオキシ基、アミド基、カルバモイル基、アルキルスルホニル基、アリールスルホニル基、アミノ基、アゾ基、アルキルスルホニルオキシ基、シアノ基、ニトロ基、ハロゲン原子、ヒドロキシル基が挙げられ、より好ましくはアルキル基、アルコキシ基、アルコキシカルボニル基、アリール基、アシル基、アミド基、アルキルスルホニル基、アリールスルホニル基、アミノ基、シアノ基、ニトロ基、ハロゲン原子、ヒドロキシル基であり、さらに好ましくはアルキル基、アルコキシ基、アルコキシカルボニル基、アリール基、アシル基、アミド基、アミノ基、シアノ基、ニトロ基、ハロゲン原子、ヒドロキシル基である。
【００４６】
Ｂ1およびＢ4上の置換基として好ましくはアルキル基、アルコキシ基、ヒドロキシル基、アミノ基が挙げられ、より好ましくはアルコキシ基、ヒドロキシル基、アミノ基が挙げられ、最も好ましくはヒドロキシル基、アミノ基である。ここで示すアミノ基として好ましくはモノアルキルアミノ基、スルホニルアミノ基、アシルアミノ基が挙げられ、より好ましくはスルホニルアミノ基、アシルアミノ基が挙げられる。
【００４７】
Ｂ2およびＢ3上の置換基として好ましくはアルキル基、アルコキシ基、アルコキシカルボニル基、アシル基、アミノ基、シアノ基、ニトロ基、ハロゲン原子が挙げられ、いずれか一方は電子吸引性基であることがより好ましい。
【００４８】
また特にＢ1が炭素原子であり、置換基としてヒドロキシル基、アミノ基を有することが好ましい。
【００４９】
ここで示すアミノ基として好ましくはモノアルキルアミノ基、スルホニルアミノ基、アシルアミノ基が挙げられ、より好ましくはスルホニルアミノ基、アシルアミノ基が挙げられる。
【００５０】
Ａは含窒素複素５員縮合環を形成するのに必要な原子団を表す。ここでいう含窒素複素５員縮合環とはスクアリン酸骨格に結合した環が含窒素複素５員環であり、該５員環の置換基がさらに環を形成し、全体として縮合環を形成した構造を示す。このような含窒素複素５員縮合環として、具体的には下記一般式（２−１）〜（２−２２）を例示することができる。
【００５１】
【化４】
2008275726.tif 000006
【００５２】
一般式（２−１）〜（２−２２）において、Ｒ21〜Ｒ48は水素原子または置換基を表す。
【００５３】
Ｒ21〜Ｒ48で表される置換基として、具体的には上記Ｒ1およびＲ2で表される置換基と同義のものを挙げることができる。
【００５４】
Ｒ21で表される置換基として好ましくはアルキル基、アリール基、ヘテロ環基、ヘテロアリール基、アシル基、アシルオキシ基、アミド基、カルバモイル基、アミノ基、シアノ基が挙げられ、より好ましくはアルキル基、アシル基、アミド基、カルバモイル基、アミノ基が挙げられる。
【００５５】
アルキル基としてはその一部あるいは全てがフッ素原子で置換されたアルキル基も同様に好ましい。
【００５６】
またアルキル基としてより好ましくは分岐アルキル基（例えば、イソプロピル基、ｔｅｒｔ−ブチル基、イソブチル基、ｓｅｃ−ブチル基、ネオペンチル基、ｔｅｒｔ−アミル基など）である。
【００５７】
Ｒ22〜Ｒ48で表される置換基として好ましくはアルキル基、シクロアルキル基、アルケニル基、アルキニル基、アリール基、ヘテロアリール基、ヘテロ環基、アルコキシ基、シクロアルコキシ基、アリールオキシ基、アシル基、アシルオキシ基、アミド基、カルバモイル基、アルキルスルホニル基、アリールスルホニル基、アミノ基、シアノ基、ニトロ基、ハロゲン原子（例えば、フッ素原子、塩素原子、臭素原子等）、ヒドロキシル基が挙げられる。
【００５８】
Ｒ21〜Ｒ48で表される置換基のうち、少なくとも一つはキレート可能な基を有することも同様に好ましい。
【００５９】
キレート可能な基とは非共有電子対を有する原子を含有する置換基を表し、具体的にはヘテロ環基、ヒドロキシル基、カルボニル基、オキシカルボニル基、カルバモイル基、アルコキシ基、ヘテロ環オキシ基、カルボニルオキシ基、ウレタン基、スルホニルオキシ基、アミノ基、イミノ基、スルホニルアミノ基、スルファモイルアミノ基、アシルアミノ基、ウレイド基、スルホニル基、スルファモイル基、アルキルチオ基、アリールチオ基、およびヘテロ環チオ基等が挙げられ、より好ましくはヒドロキシ基、カルボニル基、オキシカルボニル基、カルバモイル基、アルコキシ基、カルボニルオキシ基、ウレタン基、スルホニルオキシ基、アミノ基、イミノ基、スルホニルアミノ基、アシルアミノ基、ウレイド基アルキルチオ基、アリールチオ基が挙げられ、更に好ましくはヒドロキシ基、カルボニル基、カルバモイル基、アルコキシ基、スルホニルアミノ基、アシルアミノ基、ヘテロ環基等が挙げられる。
【００６０】
上記一般式（２−１）〜（２−２２）の中でも特に一般式（２−１）〜（２−３）で表される構造であることが好ましく、さらには一般式（２−１）あるいは（２−２）で表される構造であることがより好ましい。
【００６１】
請求項６に記載の本発明のスクアリリウム化合物は前記一般式（２）で表されることを特徴としている。
【００６２】
一般式（２）において、Ｒ21およびＲ22はそれぞれ前記一般式（１）のＲ1およびＲ2と同義である。
【００６３】
またＢ22、Ｂ23、Ｂ24はそれぞれ前記一般式（１）のＢ2、Ｂ3、Ｂ4と同義である。
【００６４】
Ｘは、ヒドロキシル基あるいはアミノ基を表し、アミノ基として好ましくはモノアルキルアミノ基、スルホニルアミノ基、アシルアミノ基が挙げられ、より好ましくはスルホニルアミノ基、アシルアミノ基である。Ａは前記一般式（１）と同義である。
【００６５】
以下に一般式（１）または（２）で表されるスクアリリウム化合物の具体例を示すが、本発明はこれらに限定されることはない。
【００６６】
【化５】
2008275726.tif 000007
【００６７】
【化６】
2008275726.tif 000008
【００６８】
【化７】
2008275726.tif 000009
【００６９】
【化８】
2008275726.tif 000010
【００７０】
【化９】
2008275726.tif 000011
【００７１】
【化１０】
2008275726.tif 000012
【００７２】
【化１１】
2008275726.tif 000013
【００７３】
【化１２】
2008275726.tif 000014
【００７４】
本発明に係る前記一般式（１）で表されるスクアリリウム化合物は、例えば、特開平５−１５５１４４号公報、特開平５−２３９３６６号公報、特開平５−３３９２３３号公報、特開２０００−３４５０５９号公報、特開２００２−３６３４３４号公報、特開２００４−８６１３３号公報、特開２００４−２３８６０６号公報等に記載された従来公知の方法を参考にして合成することができる。
【００７５】
本発明のスクアリリウム化合物は、製膜安定性などのためにバインダー（分散剤）との組成物、もしくはこれに更に溶媒を加えた組成物として用いられることが好ましい。
【００７６】
バインダーとしては、（メタ）アクリレート系樹脂、ポリエステル系樹脂、ポリアミド系樹脂、ポリイミド系樹脂、ポリスチレン系樹脂、ポリエポキシ系樹脂、ポリエステル系樹脂、アミノ系樹脂、フッ素系樹脂、フェノール系樹脂、ポリウレタン系樹脂、ポリエチレン系樹脂、ポリ塩化ビニル系樹脂、ポリビニルアルコール系樹脂、ポリエーテル系樹脂、ポリエーテルケトン系樹脂、ポリフェニレンスルフィド樹脂、ポリカーボネート系樹脂、アラミド樹脂などが挙げられるが、好ましくは（メタ）アクリレート系樹脂、ポリスチレン系樹脂、ポリエチレン系樹脂、ポリ塩化ビニル系樹脂、ポリビニルアルコール系樹脂などが好ましく用いられ、最も好ましくは（メタ）アクリレート系樹脂、ポリスチレン系樹脂である。また、これらの共重合体も同様に好ましい。
【００７７】
（メタ）アクリレート系樹脂とは、種々のメタクリレート系モノマー、もしくはアクリレート系モノマーを単独重合、もしくは共重合することにより合成され、モノマー種及びモノマー組成比を種々変えることによって、望みの（メタ）アクリレート系樹脂を得ることができる。
【００７８】
また本発明においては、（メタ）アクリレート系モノマーと一緒に（メタ）アクリレート系モノマー以外の不飽和二重結合を有する共重合可能なモノマーと共に共重合しても使用可能であり、更に本発明においては、ポリ（メタ）アクリレート系樹脂と一緒に他の複数の樹脂を混合しても使用可能である。
【００７９】
本発明において用いられる（メタ）アクリレート系樹脂を形成するモノマー成分としては、例えば、（メタ）アクリル酸、メチル（メタ）アクリレート、エチル（メタ）アクリレート、プロピル（メタ）アクリレート、ブチル（メタ）アクリレート、イソプロピル（メタ）アクリレート、イソブチル（メタ）アクリレート、ｔ−ブチル（メタ）アクリレート、ステアリル（メタ）アクリレート、２−ヒドロキシエチル（メタ）アクリレート、アセトアセトキシエチル（メタ）アクリレート、ジメチルアミノエチル（メタ）アクリレート、２−ヒドロキシプロピル（メタ）アクリレート、ジ（エチレングリコール）エチルエーテル（メタ）アクリレート、エチレングリコールメチルエーテル（メタ）アクリレート、イソボニル（メタ）アクリレート、塩化エチルトリメチルアンモニウム（メタ）アクリレート、トリフルオロエチル（メタ）アクリレート、オクタフルオロペンチル（メタ）アクリレート、２−アセトアミドメチル（メタ）アクリレート、２−メトキシエチル（メタ）アクリレート、２−ジメチルアミノエチル（メタ）アクリレート、３−トリメトキシシランプロピル（メタ）アクリレート、ベンジル（メタ）アクリレート、トリデシル（メタ）アクリレート、４−ヒドロキシブチル（メタ）アクリレート、テトラヒドロフルフリル（メタ）アクリレート、ドデシル（メタ）アクリレート、オクタデシル（メタ）アクリレート、２−ジエチルアミノエチル（メタ）アクリレート、２−エチルヘキシル（メタ）アクリレート、シクロヘキシル（メタ）アクリレート、フェニル（メタ）アクリレート、グリシジル（メタ）アクリレートなどが挙げられるが、好ましくは（メタ）アクリル酸、メチル（メタ）アクリレート、エチル（メタ）アクリレート、プロピル（メタ）アクリレート、ブチル（メタ）アクリレート、ステアリル（メタ）アクリレート、２−ヒドロキシエチル（メタ）アクリレート、アセトアセトキシエチル（メタ）アクリレート、ベンジル（メタ）アクリレート、トリデシル（メタ）アクリレート、ドデシル（メタ）アクリレート、２−エチルヘキシル（メタ）アクリレートである。
【００８０】
ポリスチレン系樹脂とはスチレンモノマーの単独重合物、あるいはスチレンモノマーと共重合可能な他の不飽和二重結合を有するモノマーを共重合したランダム共重合体、ブロック共重合体、グラフト共重合体が挙げられる。更に、かかるポリマーに他のポリマーを配合したブレンド物やポリマーアロイも含まれる。
【００８１】
前記スチレンモノマーの例としては、スチレン、α−メチルスチレン、α−エチルスチレン、α−メチルスチレン−ｐ−メチルスチレン、ｏ−メチルスチレン、ｍ−メチルスチレン、ｐ−メチルスチレン、などの核アルキル置換スチレン、ｏ−クロルスチレン、ｍ−クロルスチレン、ｐ−クロルスチレン、ｐ−ブロモスチレン、ジクロルスチレン、ジブロモスチレン、トリクロルスチレン、トリブロモスチレンなどの核ハロゲン化スチレンなどが挙げられるが、この中でスチレン、α−メチルスチレンが好ましい。
【００８２】
これらを単独重合、もしくは共重合することによって本発明で用いられる樹脂は合成され、例えば、ベンジルメタクリレート／エチルアクリレート、あるいはブチルアクリレート等の共重合体樹脂、またメチルメタクリレート／２−エチルヘキシルメタクリレート等の共重合体樹脂、またメチルメタクリレート／メタクリル酸／ステアリルメタクリレート／アセトアセトキシエチルメタクリレートの共重合体樹脂、またスチレン／アセトアセトキシエチルメタクリレート／ステアリルメタクリレートの共重合体樹脂、また、スチレン／２−ヒドロキシエチルメタクリレート／ステアリルメタクリレートの共重合体、更には、２−エチルヘキシルメタクリレート／２−ヒドロキシエチルメタクリレート等の共重合体樹脂等が例として挙げられる。
【００８３】
本発明における金属イオン含有化合物とは金属イオンを含有するものであれば特に限定されない。金属イオンは特に限定されないが遷移金属であることが好ましく、より好ましくは第一遷移系列元素であって、さらに好ましくは鉄、コバルト、ニッケル、銅、亜鉛であり、最も好ましくは銅である。またこの時の金属の価数は２価あるいは３価であることが好ましく、より好ましくは２価である。
【００８４】
以下に配位子例を示すが、本発明はこれらに限定される事はない。尚、ここに示す構造式は幾つも取り得る共鳴構造の中の１つの極限構造に過ぎず、共有結合（−で示す）と配位結合（…で示す）の区別も形式的なもので、絶対的な区別を表すものではない。
【００８５】
【化１３】
2008275726.tif 000015
【００８６】
【化１４】
2008275726.tif 000016
【００８７】
【化１５】
2008275726.tif 000017
【００８８】
【化１６】
2008275726.tif 000018
【００８９】
【化１７】
2008275726.tif 000019
【００９０】
【化１８】
2008275726.tif 000020
【００９１】
さらに、Ｘ1で表される配位子は下記一般式（４）で表されることがより好ましい。
【００９２】
【化１９】
2008275726.tif 000021
【００９３】
一般式（４）において、Ｅ1、Ｅ2およびＲは置換基を表す。
【００９４】
置換基として、具体的には、前記Ｒ1およびＲ2で表される置換基と同様のものを挙げることができる。これら置換基は更に同様の置換基よって置換されても良く、また置換基同士が更に互いに結合して環を形成しても良い。
【００９５】
Ｅ1及びＥ2は電子吸引性基であることが好ましく、電子吸引性の度合いを示す指標としてハメット置換基定数（σｐ）が０．１以上０．９以下の電子吸引性基であることが好ましく、より好ましくは、Ｅ1がハメット置換基定数（σｐ）０．３５以上０．９以下であることが好ましく、さらに好ましくはＥ1およびＥ2がともにハメット置換基定数（σｐ）が０．３５以上０．９以下であることである。
【００９６】
電子吸引性の度合いを示すハメットの置換基定数（σｐ）が０．１以上０．９以下の置換基について説明する。ここでいうハメットの置換基定数σｐの値としては、Ｈａｎｓｃｈ，Ｃ．Ｌｅｏらの報告（例えば、Ｊ．Ｍｅｄ．Ｃｈｅｍ．１６、１２０７（１９７３）；ｉｂｉｄ．２０、３０４（１９７７））に記載の値を用いるのが好ましい。
【００９７】
例えば、σｐの値が０．１０以上の置換基または原子としては、塩素原子、臭素原子、ヨウ素原子、カルボキシル基、シアノ基、ニトロ基、ハロゲン置換アルキル基（例えばトリクロロメチル、トリフルオロメチル、クロロメチル、トリフルオロメチルチオメチル、トリフルオロメタンスルホニルメチル、パーフルオロブチル）、脂肪族、芳香族もしくはヘテロ環アシル基（例えばホルミル、アセチル、ベンゾイル）、脂肪族・芳香族もしくはヘテロ環スルホニル基（例えばトリフルオロメタンスルホニル、メタンスルホニル、ベンゼンスルホニル）、カルバモイル基（例えばカルバモイル、メチルカルバモイル、フェニルカルバモイル、２−クロロ−フェニルカルバモイル）、アルコキシカルボニル基（例えばメトキシカルボニル、エトキシカルボニル、ジフェニルメチルカルボニル）、置換アリール基（例えばペンタクロロフェニル、ペンタフルオロフェニル、２，４−ジメタンスルホニルフェニル、２−トリフルオロメチルフェニル）、ヘテロ環基（例えば２−ベンゾオキサゾリル、２−ベンズチアゾリル、１−フェニル−２−ベンズイミダゾリル、１−テトラゾリル）、アゾ基（例えばフェニルアゾ）、ジトリフルオロメチルアミノ基、トリフルオロメトキシ基、アルキルスルホニルオキシ基（例えばメタンスルホニルオキシ）、アシロキシ基（例えばアセチルオキシ、ベンゾイルオキシ）、アリールスルホニルオキシ基（例えばベンゼンスルホニルオキシ）、ホスホリル基（例えばジメトキシホスホニル、ジフェニルホスホリル）、スルファモイル基（例えば、Ｎ−エチルスルファモイル、Ｎ，Ｎ−ジプロピルスルファモイル、Ｎ−（２−ドデシルオキシエチル）スルファモイル、Ｎ−エチル−Ｎ−ドデシルスルファモイル、Ｎ，Ｎ−ジエチルスルファモイル）などが挙げられる。
【００９８】
また、σｐの値が０．３５以上の置換基としてはシアノ基、ニトロ基、カルボキシル基、フッ素置換アルキル基（例えば、トリフルオロメチル、パーフルオロブチル）、脂肪族、芳香族もしくはヘテロ環アシル基（例えば、アセチル、ベンゾイル、ホルミル）、脂肪族、芳香族もしくはヘテロ環スルホニル基（例えば、トリフルオロメタンスルホニル、メタンスルホニル、ベンゼンスルホニル）、カルバモイル基（例えば、カルバモイル、メチルカルバモイル、フェニルカルバモイル、２−クロロ−フェニルカルバモイル）、アルコキシカルボニル基（例えば、メトキシカルボニル、エトキシカルボニル、ジフェニルメチルカルボニル）、フッ素又はスルホニル基置換芳香族基（例えば、ペンタフルオロフェニル、２，４−ジメタンスルホニルフェニル）、ヘテロ環基（例えば、１−テトラゾリル）、アゾ基（例えば、フェニルアゾ）、アルキルスルホニルオキシ基（例えば、メタンスルホニルオキシ）、ホスホリル基（例えば、ジメトキシホスホリル、ジフェニルホスホリル）、スルファモイル基などが挙げられる。
【００９９】
σpの値が０．６０以上の置換基としては、シアノ基、ニトロ基、脂肪族・芳香族もしくはヘテロ環スルホニル基（例えば、トリフルオロメタンスルホニル、ジフルオロメタンスルホニル、メタンスルホニル、ベンゼンスルホニル）などが挙げられる。
【０１００】
また、Ｅ1およびＥ2で表される置換基のファンデルワールス（ＶＤＷ）体積が７５Å3以下であることが好ましく、４５Å3以下であることがより好ましい。特にＥ2はファンデルワールス（ＶＤＷ）体積が３５Å3以下であることが好ましい。
【０１０１】
置換基のファンデルワールス（ＶＤＷ）体積とは、アクセルリス社製分子シミュレーションソフトＣｅｒｉｕｓ２を用いて求められるパラメーターを用いるが、ベンゼン環に置換基を導入し、Ｄｒｅｉｄｉｎｇ  Ｆｏｒｃｅ  Ｆｉｅｌｄを用いて、ＭＭ計算で分子構造を最適化して、Ｃｏｎｎｏｌｙ  Ｓｕｒｆａｃｅを用いて求めたＶｏｌｕｍｅ値と定義する。
【０１０２】
具体的な置換基のファンデルワールス（ＶＤＷ）体積の例を数例以下に示す。
【０１０３】
置換基                      Å3
メチル基                  ２５．４
エチル基                  ４２．６
イソプロピル基            ５９．５
ｔｅｒｔ−ブチル基        ７６．２
フェニル基                ７４．９
メトキシ基                ３４．０
アミノ基                  ２２．２
ヒドロキシル基            １６．７
塩素原子                  ２２．４
臭素原子                  ２６．５
フッ素原子                １３．３
トリフルオロメチル基      ４２．５
Ｅ1及びＥ2で表される置換基の好ましい例として、具体的にはハロゲン化アルキル基、カルボニル基、シアノ基、アルコキシカルボニル基、アルキルスルホニル基、アルキルスルホニルオキシ基等が挙げられる。
【０１０４】
また、Ｅ1がハロゲン置換アルキル基、シアノ基であることがより好ましく、さらに好ましくはハロゲン置換アルキル基であることであって、最も好ましくはフッ素置換アルキル基であることである。
【０１０５】
Ｅ2はシアノ基、ニトロ基、アルキルスルホニル基あるいはカルボニル基であることがより好ましく、さらに好ましくはシアノ基、ニトロ基であることであって、最も好ましくはシアノ基であることである。
【０１０６】
Ｒはアルキル基、アリール基、ヘテロ環基、アルコキシ基、アリールオキシ基、アミノ基であることが好ましく、より好ましい置換基としては炭素数２〜２０のアルキル基、炭素数１〜２０のアルコキシ基、アリールオキシ基、アミノ基が挙げられ、更に好ましくは炭素数２〜１８のアルキル基又は炭素数１〜１８のアルコキシ基、アリールオキシ基であり、最も好ましくは炭素数１〜１６のアルコキシ基である。
【０１０７】
ｍおよびｎはそれぞれ０〜２の整数を表し、ｍ＋ｎ≧１である。
【０１０８】
以下に一般式（４）で示される配位子の具体例を示すが本発明はこれらに限定されることはない。
【０１０９】
【化２０】
2008275726.tif 000022
【０１１０】
【化２１】
2008275726.tif 000023
【０１１１】
【化２２】
2008275726.tif 000024
【０１１２】
【化２３】
2008275726.tif 000025
【０１１３】
また、本発明の金属イオン含有化合物は下記一般式（３）で表されることがより好ましい。
一般式（３）    Ｍ（Ｘ1）m（Ｘ2）n・Ｗs
一般式（３）において、Ｍは金属イオンを表す。
【０１１４】
Ｘ1およびＸ2はそれぞれ独立に１座または２座の配位子を表し、同一であっても異なっていても良く、Ｘ1とＸ2は連結していても良い。Ｘ1およびＸ2として、例えば特開２０００−２５１９５７号、特開２０００−３１１７２３号、特開２０００−３２３１９１号、特開２００１−６７６０号、特開２００１−５９０６２号、特開２００１−６０４６７号等に記載されているようなものが挙げられる。具体的にはハロゲンイオン、水酸イオン、アンモニア、ピリジン、アミン（たとえばメチルアミン、ジエチルアミン、トリブチルアミン等）、シアン化物イオン、シアン酸イオン、チオラートイオン、チオシアン酸イオン、およびビピリジン類、アミノポリカルボン酸類、８−ヒドロキシキノリン等の各種のキレート配位子が挙げられ、キレート配位子については上野景平著「キレート化学」等に例示されている。
【０１１５】
１座配位子としてはアシル基、カルボニル基、チオシアネート基、イソシアネート基、シアネート基、イソシアネート基、ハロゲン原子、シアノ基、アルキルチオ基、アリールチオ基、アルコキシ基又はアリールオキシ基で配位する配位子、或いはジアルキルケトン又はカルボンアミドからなる配位子が好ましい。
【０１１６】
２座配位子としてはアシルオキシ基、オキザリレン基、アシルチオ基、チオアシルオキシ基、チオアシルチオ基、アシルアミノオキシ基、チオカルバメート基、ジチオカルバメート基、チオカルボネート基、ジチオカルボネート基、トリチオカルボネート基、アルキルチオ基又はアリールチオ基で配位する配位子、或いはジアルキルケトン又はカルボンアミドからなる配位子が好ましい。
【０１１７】
ｓは０〜３の整数であって、好ましくは０〜２の整数であり、より好ましくは０である。
【０１１８】
以下に、前記一般式（３）で表される金属イオン含有化合物の代表的な具体例を挙げるが、本発明はこれに限定されるものではない。
【０１１９】
【化２４】
2008275726.tif 000026
【０１２０】
【化２５】
2008275726.tif 000027
【０１２１】
本発明のスクアリリウム化合物と金属イオン含有化合物の混合比（モル比）に特に制限はないが、スクアリリウム化合物：金属イオン含有化合物＝１：Ｙと表す場合、Ｙは好ましくは０．０１〜１００を表し、より好ましくは０．１〜１０、更に好ましくは０．３〜２．０を表し、最も好ましくは０．５〜１．０である。
【０１２２】
《光学フィルターおよびディスプレイ用前面フィルター》
本発明の光学フィルターおよびディスプレイ用前面フィルターは、基材中に本発明のスクアリリウム化合物およびバインダーをそれぞれ少なくとも一種含有する組成物、もしくはスクアリリウム化合物、バインダーおよび金属イオン含有化合物をそれぞれ少なくとも１種含有する組成物を含むことを特徴とする。
【０１２３】
本発明でいう基材に含有するとは、基材の内部に含有されることは勿論、基材の表面に塗布した状態、基材と基材の間に挟まれた状態等を意味する。
【０１２４】
本発明における光学フィルターは、可視域に吸収極大を少なくとも一つ有する事が特徴であって、いわゆるカラーフィルターとして知られるような、ＲＧＢ三色を１組として格子状に多数並び全体として四角形に配置され、ＣＣＤイメージセンサなど固体撮像素子、あるいは液晶を使用したカラーディスプレイに用いられる部品のように特定の色の光を透過させ、それ以外を遮るものではなく、特定の波長域の光を減色させる、あるいは遮り、それ以外の光は透過させるために用いられるものである。
【０１２５】
また、本発明におけるディスプレイ用前面フィルターは、プラズマディスプレイや有機ＥＬディスプレイのような自発光型表示装置の前面に配置され、色調補整や不要な波長域の発光を遮るために用いられる。
【０１２６】
このために本発明のディスプレイ用前面フィルターは可視領域に少なくとも一つの吸収極大を有することが特徴である。
【０１２７】
これを実現するために本発明の特定のスクアリリウム色素は溶液状態において可視領域に吸収極大を有することが特徴であり、より好ましくは色調調整のために４５０〜６２０ｎｍに吸収極大を有することが好ましく、特にネオン発光をカットするためには５６０〜６２０ｎｍに吸収極大を有することが好ましく、５８０〜６００ｎｍに吸収極大を有することがより好ましい。
【０１２８】
基材としては、透明樹脂板、透明フィルム、透明ガラス等が挙げられ、波長４００〜７００ｎｍの光線透過率が４０％以上の透明性があれば特に制限はない。例えば、ポリイミド、ポリスルフォン（ＰＳＦ）、ポリエーテルスルフォン（ＰＥＳ）、ポリエチレンテレフタレート（ＰＥＴ）、ポリメチレンメタクリレート（ＰＭＭＡ）、ポリカーボネート（ＰＣ）、ポリエーテルエーテルケトン（ＰＥＥＫ）、ポリプロピレン（ＰＰ）、トリアセチルセルロース（ＴＡＣ）等が挙げられる。特に、ポリエチレンテレフタレート（ＰＥＴ）及びトリアセチルセルロース（ＴＡＣ）、ポリメタクリル酸メチル（ＰＭＭＡ）等のアクリル樹脂、ポリカーボネート樹脂等が好ましく用いられる。
【０１２９】
基材の厚さは、ある程度の機械的強度があれば特に制限はないが、通常は、２０μｍ〜１０ｍｍであり、２０μｍ〜１ｍｍが好ましく、２０μｍ〜２００μｍが特に好ましい。
【０１３０】
上記光学フィルター用組成物を用いて本発明の光学フィルターおよびディスプレイ用前面フィルターを作製する方法としては、特に限定されるものではないが、
（１）透明粘着剤に含有させる方法
（２）高分子成形体へ含有させる方法
（３）高分子成形体又はガラス表面にコーティングする方法
等が挙げられる。
【０１３１】
（１）に挙げた透明粘着剤の具体的な例としては、アクリル系粘着剤、シリコーン系粘着剤、ウレタン系粘着剤、ポリビニルブチラール粘着剤（ＰＶＢ）、エチレン−酢酸ビニル系粘着剤（ＥＶＡ）等、ポリビニルエーテル、飽和無定形ポリエステル、メラミン樹脂等のシート状または液状の粘着剤等を挙げることができ、この中でもアクリル系粘着剤、ウレタン系粘着剤、ポリビニルブチラール系粘着剤が好ましい。色素の添加量は、通常１０ｐｐｍ〜３０質量％であり、１０ｐｐｍ〜２０質量％が好ましく、１０ｐｐｍ〜１０質量％が特に好ましい。
【０１３２】
（２）に挙げた高分子樹脂成形体へ含有させる方法としては、（Ａ）樹脂に色素混合物を混錬し、加熱成形する方法と（Ｂ）有機溶剤に、樹脂または樹脂モノマーと色素混合物を分散、溶解させ、キャスティング法により高分子成形体を作成する方法が挙げられる。
【０１３３】
（Ａ）で使用される樹脂としては、板またはフィルム作成した際に、できるだけ透明性の高いものが好ましく、具体的にはポリエチレンテレフタレート（ＰＥＴ）、ポリエーテルスルフォン（ＰＥＳ）、ポリエチレンナフタレート、ポリアリレート、ポリエーテルケトン、ポリカーボネート、ポリエチレン、ポリプロピレン、ナイロン６等のポリアミド、ポリイミド、トリアセチルセルロース等のセルロース樹脂、ポリウレタン、ポリテトラフルオロエチレン等のフッ素系樹脂、ポリ塩化ビニル等のビニル化合物、ポリアクリル酸、ポリアクリル酸エステル、ポリアクリロニトリル、ビニル化合物の付加重合体、ポリメタクリル酸、ポリメタクリル酸エステル、ポリ塩化ビニリデン等のビニリデン化合物、フッ化ビニリデン／トリフルオロエチレン共重合体、エチレン／酢酸ビニル共重合体等のビニル化合物又はフッ素系化合物の共重合体、ポリエチレンオキシド等のポリエーテル、エポキシ樹脂、ポリビニルアルコール、ポリビニルブチラール等を挙げることができる。
【０１３４】
加工条件としては、色素混合物をベース高分子の粉体或いはペレットに添加、混合し、１５０〜３５０℃に加熱、溶解させた後、成形して板を作製する方法、押し出し機でフィルム化する方法、押し出し機で原反を作製し、３０〜１２０℃で２〜５倍に１軸乃至２軸に延伸して、１０〜２００μｍ厚のフィルムにする方法、等が挙げられる。尚、混錬する際に可塑性等の通常の樹脂成形に用いる添加剤を加えても良い。
【０１３５】
（Ｂ）のキャスティング法では、樹脂又は樹脂モノマーの有機溶剤溶液もしくは有機溶剤に、色素混合物を添加・溶解させ、必要であれば可塑剤、重合開始剤、酸化防止剤を加え、必要とする面状態を有する金型やドラム上へ流し込み、溶剤揮発・乾燥又は重合・溶剤揮発・乾燥させることにより、板又はフィルムを製造することができる。
【０１３６】
使用される樹脂としては、脂肪族エステル系樹脂、アクリル系樹脂、メラミン系樹脂、ウレタン樹脂、芳香族エステル樹脂、ポリカーボネート樹脂、脂肪族ポリオレフィン樹脂、芳香族ポリオレフィン樹脂、ポリビニル系樹脂、ポリビニルアルコール樹脂、ポリビニル系変成樹脂（ＰＶＡ、ＥＶＡ等）或いはそれらの共重合樹脂の樹脂モノマーが挙げられる。溶媒としては、ハロゲン系、アルコール系、ケトン系、エステル系、脂肪族炭化水素系、芳香族炭化水素系、エーテル系溶媒、或いはそれらの混合物系等が挙げられる。
【０１３７】
（３）に挙げた高分子成形体又はガラス表面にコーティングする方法としては、本発明の金属イオン含有化合物および色素をバインダー樹脂及び有機系溶媒に溶解させて組成物とした後に塗料化する方法、未着色のアクリルエマルジョン塗料に本発明の金属イオン化合物とスクアリリウム色素を微粉砕（５０〜５００ｎｍ）したものを分散させてアクリルエマルジョン系水性塗料にする方法等が挙げられる。塗料中には、酸化防止剤等の通常塗料に用いるような添加物を加えても良い。
【０１３８】
本発明に用いるバインダーとしては、脂肪族エステル系樹脂、アクリル系樹脂、メラミン系樹脂、ウレタン系樹脂、芳香族エステル樹脂、ポリカーボネート樹脂、脂肪族ポリオレフィン樹脂、芳香族ポリオレフィン樹脂、ポリビニル系樹脂、ポリビニルアルコール樹脂、ポリビニル系変成樹脂（ＰＶＢ、ＥＶＡ等）或いはそれらの共重合樹脂等が挙げられる。
【０１３９】
本発明に用いる溶媒としては、ハロゲン系、アルコール系、ケトン系、エステル系、脂肪族炭化水素系、芳香族炭化水素系、エーテル系溶媒、或いはそれらの混合物系等が挙げられる。
【０１４０】
光学フィルター用組成物の濃度は、グラム吸光係数、コーティングの厚み、目的の吸収強度、目的の可視光透過率等によって異なるが、バインダー樹脂の質量に対して、通常、０．１ｐｐｍ〜３０質量％である。
【０１４１】
また、樹脂濃度は、塗料全体に対して、通常、１〜５０質量％である。
【０１４２】
上記の方法で作製した塗料は、基材上にバーコーダー、ブレードコーター、スピンコーター、リバースコーター、ダイコーター、或いはスプレー等のコーティング法等の公知の方法で薄膜を形成することにより、塗工することができる。
【０１４３】
さらに本発明のディスプレイ用前面フィルターには、電磁波シールド機能や近赤外線遮断機能を持たせることが好ましい。電磁波シールドとしては、銀薄膜を用いた積層体や銅を主として用いる金属のメッシュを用いることができる。
【０１４４】
銀薄膜を用いた積層体としては、酸化インジウム、酸化亜鉛、酸化チタン等の誘電体と銀を交互に、積層したようなものが好ましい。
【０１４５】
金属のメッシュとしては、繊維に金属を蒸着した繊維メッシュ、フォトリソグラフィーの技術を用いパターンを形成してエッチングによりメッシュを得るエッチングメッシュ等を使用することができる。
【０１４６】
また、金属を含有するインクによるパターニングを行う方法、ハロゲン化銀を塗布、現像定着させる方法なども好適に用いられる。
【０１４７】
近赤線遮断機能については、銀薄膜を用いる電磁波シールドを用いる場合は、銀の自由電子による散乱のため、同時に、近赤外線の遮断を行うことができる。
【０１４８】
その他、メッシュ、インクパターニングあるいは現像法などを用いた場合は、別途、近赤外線を吸収、もしくは反射するフィルムを用いる。
【０１４９】
更に本発明のディスプレイ用前面フィルターには公知の反射防止層、防眩層、ハードコート層、静電防止層、防汚層などの機能性透明層を付加することができる。
【０１５０】
また、紫外線カットについては、紫外線カットアクリル板を基板に使っても良いし、基板の一方の面あるいは両面に紫外線吸収層を形成させても良いが、本発明のディスプレイ用前面フィルムに、紫外線吸収剤を含有させても良い。
【０１５１】
紫外線吸収剤として、例えば、サリチル酸誘導体（ＵＶ−１）、ベンゾフェノン誘導体（ＵＶ−２）、ベンゾトリアゾール誘導体（ＵＶ−３）、アクリロニトリル誘導体（ＵＶ−４）、安息香酸誘導体（ＵＶ−５）又は有機金属錯塩（ＵＶ−６）等があり、それぞれ（ＵＶ−１）としては、サリチル酸フェニル、４−ｔ−チルフェニルサリチル酸等を、（ＵＶ−２）としては、２−ジヒドロキシベンゾフェノン、２−ヒドロキシ−４−メトキシベンゾフェノン等を、（ＵＶ−３）としては、２−（２′−ヒドロキシ−５′−メチルフェニル）−ベンゾトリアゾール、２−（２′−ヒドロキシ−３′−５′−ジ−ブチルフェニル）−５−クロロベンゾトリアゾール等を、（ＵＶ−４）としては、２−エチルヘキシル−２−シアノ−３，３′−ジフェニルアクリレート、メチル−α−シアノ−β−（ｐ−メトキシフェニル）アクリレート等を、（ＵＶ−５）としては、レゾルシノール−モノベンゾエート、２′、４′−ジ−ｔ−ブチルフェニル−３，５−ｔ−ブチル−４−ヒドロキシベンゾエート等を、（ＵＶ−６）としては、ニッケルビス−オクチルフェニルサルファミド、エチル−３，５−ジ−ｔ−ブチル−４−ヒドロキシベンジルリン酸のニッケル塩等を挙げることができる。
【０１５２】
本発明で好ましく用いられる上記記載の紫外線吸収剤は、透明性が高く、偏光板や液晶素子、プラズマディスプレイ等の光学装置の劣化を防ぐ効果に優れたベンゾトリアゾール系紫外線吸収剤やベンゾフェノン系紫外線吸収剤が好ましく、不要な着色がより少ないベンゾトリアゾール系紫外線吸収剤が特に好ましい。
【０１５３】
また、これ以外にも酸化防止剤や重合開始剤などを必要に応じて適宜添加することができる。
【０１５４】
本発明のディスプレイ用前面フィルターを用いて、電子ディスプレイ、またはプラズマディスプレイパネル表示装置を得るには、表示装置として、公知の表示装置あるいは市販品であれば特に限定なく用いることができる。
【０１５５】
プラズマディスプレイパネル表示装置とは、次のような原理によってカラー画像の表示を行う装置である。
【０１５６】
前面ガラス板と背面ガラス板との間に表示電極対と、２枚のガラス板の間に設けた各画素（Ｒ（赤）、Ｇ（緑）、Ｂ（青））に対応するセルを設け、セルの中にキセノンガスやネオンガスを封入し、一方セル内の背面ガラス板側に各画素に対応する蛍光体を塗布しておく。
【０１５７】
表示電極間の放電によって、セル中のキセノンガスおよびネオンガスの励起発光し、紫外線が発生する。
【０１５８】
そしてこの紫外線を蛍光体に照射することによって、各画素に対応する可視光が発生する。
【０１５９】
また、背面ガラス板にアドレス用電極を設け、このアドレス用電極に信号を印加することにより、どの放電セルを表示するかを制御し、カラー画像の表示を行うものである。
【０１６０】
本発明のディスプレイ用前面フィルターはセル内のネオンガスの発光を選択的に遮断するネオンカットフィルターとして好適に利用することができる。
【０１６１】
上述したようにプラズマディスプレイでは蛍光体の発光によりカラー表示を行っているが、ネオン原子が励起された後基底状態に戻る際に６００ｎｍ付近を中心とするいわゆるネオンオレンジ光を発光することが知られている（映像情報メディア学会誌  Ｖｏｌ．５１  ＮＯ．４  Ｐ．４５９−４６３（１９９７））。
【０１６２】
この為、プラズマディスプレイでは、赤色にオレンジ色が混ざり鮮やかな赤色が得られない欠点があった。この欠点を解消するため、ネオン発光をカットすることが好ましく、本発明の光学フィルター用組成物を用いてネオン発光吸収フィルターを作製する場合には、スクアリリウム化合物が溶液状態で５６０〜６２０ｎｍに吸収極大を有していること好ましく、５８０〜６０５ｎｍに吸収極大を有することが更に好ましい。
【０１６３】
このとき５６０〜６２０ｎｍの波長領域の吸収極大でのフィルターの透過率は、０．０１〜８０％の範囲であることが好ましく、１〜７０％の範囲であることがさらに好ましい。
【０１６４】
またディスプレイの色再現性を高めるために、５６０〜６２０ｎｍの波長領域の吸収波形は、シャープであることが好ましい。具体的には５６０〜６２０ｎｍにおける吸収波形は、半値幅（吸収極大の吸光度の半分の吸光度を示す波長領域の幅）が、１５〜１００ｎｍであることが好ましく、２０〜７０ｎｍであることがより好ましく、２５〜５０ｎｍであることがさらに好ましい。
【実施例】
【０１６５】
以下、実施例によって本発明を具体的に説明するが、本発明はこれらに限定されるものではない。
【０１６６】
実施例１
〔スクアリリウム化合物の合成〕
（例示化合物１−１の合成）
【０１６７】
【化２６】
2008275726.tif 000028
【０１６８】
スクアリン酸ジクロライド１．５ｇを窒素雰囲気下、ジクロロメタン中に溶解させ、氷水冷し、これにＮ，Ｎ−ジブチル−３−フルオロアニリン２．２ｇのジクロロメタン溶液を滴下し、４時間撹拌した。この反応液に水を加え、希塩酸、水および飽和食塩水で洗浄した後、カラムクロマトグラフィーによって精製し、中間体Ａ、０．８ｇを得た。
【０１６９】
中間体Ａ、０．８ｇに酢酸３ｍｌおよび水３ｍｌを加え、２時間加熱撹拌した。析出した固体をろ取し、水で洗浄して中間体Ｂ、０．６ｇを得た。
【０１７０】
中間体Ｂ、０．３２ｇ、中間体Ｃ、０．２８ｇ、ｎ−ブタノール２５ｍｌ及びトルエン２５ｍｌを加え、４時間加熱還流した。反応終了後、カラムクロマトグラフィーによって精製し、例示化合物（１−１）の０．５０ｇを得た。化合物は1Ｈ−ＮＭＲスペクトル、Ｍａｓｓスペクトルによって同定した。
【０１７１】
（例示化合物２−１の合成）
【０１７２】
【化２７】
2008275726.tif 000029
【０１７３】
スクアリン酸ジクロライド１．５ｇを窒素雰囲気下、ジクロロメタン中に溶解させ、氷水冷し、これにＮ，Ｎ−エチル−ｍ−アミノフェノール１．７ｇのジクロロメタン溶液を３０分かけて滴下し、さらに３時間撹拌した。この反応液に水を加え、希塩酸および飽和食塩水で洗浄した後、カラムクロマトグラフィーによって精製し、中間体Ｄ、１．６ｇを得た。
【０１７４】
中間体Ｄ、１．０ｇに酢酸５ｍｌおよび水５ｍｌを加え、１．５時間加熱撹拌した。析出した固体をろ取し、水で洗浄して中間体Ｅ、０．９ｇを得た。
【０１７５】
中間体Ｅ、０．２６ｇ、中間体Ｅ、０．２２ｇ、ｎ−ブタノール５０ｍｌ及びトルエン２５ｍｌを加え、５時間加熱還流した。反応終了後、カラムクロマトグラフィーによって精製し、例示化合物（２−１）の０．３７ｇを得た。化合物は1Ｈ−ＮＭＲスペクトル、Ｍａｓｓスペクトルによって同定した。
【０１７６】
実施例２
〔光学フィルターの製造〕
（光学フィルター：１−Ａの製造）
例示化合物（１−２）、０．１０ｇをポリエステル樹脂（バイロン２００；東洋紡績（株）製）の２０％テトラヒドロフラン溶液５．０ｍｌに混合し、超音波分散機で十分に分散させた（組成物：１−ａ）。この組成物をガラス基板上にバーコーターで塗工、乾燥して光学フィルター（試料：１−Ａ）を作製した。このフィルターは青紫色を呈しており、可視光線を有効に吸収することがわかった。（極大吸収波長６０６ｎｍ）
（光学フィルター：１−Ｂの製造）
上記、組成物１−ａに金属イオン含有化合物ＭＳ−４８、０．１４ｇ（スクアリリウム化合物：金属イオン含有化合物＝１．０：１．０（モル比））を加え、攪拌して超音波分散機で十分に分散させた（組成物：１−ｂ）。この組成物をガラス基板上にバーコーターで塗工、乾燥して光学フィルター（試料：１−Ｂ）を作製した。このフィルターも１−Ａとほぼ同様の青紫色を呈したおり、可視光線を有効に吸収することがわかった（極大吸収波長６０８ｎｍ）。
【０１７７】
（光学フィルター：２−Ａ〜１５−Ａ及び２−Ｂ〜１５−Ｂの製造）
スクアリリウム化合物を下記表１に示す通りに変更した以外は、上記光学フィルター：１−Ａの製造と同様にして光学フィルター：２−Ａ〜１５−Ａを製造した。
【０１７８】
金属イオン含有化合物の種類及び添加量を下記表２に示す通りに変更した以外は、上記光学フィルター：１−Ｂの製造と同様にして、光学フィルター：２−Ｂ〜１５−Ｂを製造した。
【０１７９】
（光学フィルター：１６−Ａの製造）
例示化合物（２−１）、０．１０ｇをテトラヒドロフラン５．０ｍｌに溶解させ、超音波分散機で十分に分散させた後、この組成物をガラス基板上にバーコーターで塗工、乾燥して光学フィルター（試料：１６−Ａ）を作製した。このフィルターは青紫色を呈していた。
【０１８０】
（光学フィルター：１６−Ｂの製造）
例示化合物（２−１）、０．１０ｇ、金属イオン含有化合物ＭＳ−５５、０．１７ｇ（スクアリリウム化合物：金属イオン含有化合物＝１．０：１．０（モル比））にテトラヒドロフラン５．０ｍｌを加え、攪拌して超音波分散機で十分に分散させ、この溶液をガラス基板上にバーコーターで塗工、乾燥して光学フィルター（試料：１６−Ｂ）を作製した。
【０１８１】
作製した光学フィルター：１−Ａ〜１６−Ａ、１−Ｂ〜１６−Ｂについて、表面状態、耐光性及び溶液保存性を下記基準により評価した。評価結果を表１及び表２に併せて示す。
【０１８２】
（表面状態）
乾燥後の表面状態を目視で観察し、以下の評価基準に基づいて４段階評価した。◎、○が実用上問題ないレベルであり、表面状態が優れていることを示す。
【０１８３】
◎：フィルターの失透やヒビ、ワレなどが観察されないもの
○：若干の失透が見られるが実用上問題ないもの
△：明らかな失透が観測されたもの
×：ヒビやワレなどが観察され、フィルターを作成できなかったもの。
【０１８４】
（耐光性）
スガ試験機株式会社製キセノンウェザーメーターを用いてキセノン光（７００００ルックス）を２４時間曝射した後のフィルターの未曝射サンプルからの可視領域極大吸収波長における透過スペクトル濃度の低下率％（色素残存率％）を算出し、以下の評価基準で４段階評価した。実用上、◎、○であることが望ましい。
【０１８５】
（色素残存率％）＝（曝射試料極大吸収波長濃度／未曝射試料極大吸収波長濃度）×１００
◎：色素残存率が９０％以上
○：色素残存率が８０％以上、９０％未満
△：色素残存率が７０％以上、８０％未満
×：色素残存率が７０％未満。
【０１８６】
（溶液保存性）
上記光学フィルター１−Ａおよび１−Ｂの製造と同様にして作成した組成物を密閉容器に入れ、暗所で１週間放置した。組成物作成直後に作成したフィルターと一週間放置後の組成物を用いて作成したフィルターの可視領域極大吸収波長における透過スペクトル濃度を比較し、以下の評価基準で４段階評価した。実用上、スペクトル濃度残存率９０％以上が望ましい。
【０１８７】
（スペクトル濃度残存率％）＝（組成物作成直後に作成したフィルターの極大吸収波長濃度／一週間暗所放置した組成物を用いて作成したフィルターの吸収極大濃度）×１００
◎：スペクトル濃度残存率が９５％以上
○：スペクトル濃度残存率が９０％以上、９５％未満
△：スペクトル濃度残存率が７５％以上、９０％未満
×：スペクトル濃度残存率が７５％未満
【０１８８】
【表１】
2008275726.tif 000030
【０１８９】
【化２８】
2008275726.tif 000031
【０１９０】
【表２】
2008275726.tif 000032
【０１９１】
以上より、バインダーを用いなかった比較の光学フィルター：１６−Ａ及び１６−Ｂはヒビやワレが発生したため均一な塗工ができず、フィルターを作成することができなかった。
【０１９２】
この原因は塗工直後に色素が結晶化したためと推測される。
【０１９３】
また、本発明のスクアリリウム化合物とバインダーからなる光学フィルター：１−Ａ〜１３−Ａは比較の光学フィルター：１５−Ａおよび１６−Ａに較べ、表面状態で優位であり、さらには耐光性および溶液保存性に優れていることがわかる。
【０１９４】
また、更には本発明のスクアリリウム化合物とバインダーに金属イオン含有化合物を加えた組成物よりなる光学フィルター：１−Ｂ〜１３−Ｂは、比較の光学フィルター１５−Ｂ、１６−Ｂに較べ、耐光性と溶液保存性に優れていることがわかった。
【０１９５】
以上より、本発明によってバインダーとの相溶性が高く、保存性に優れた光学フィルター用組成物および表面状態、耐光性に優れた光学フィルターを提供できた。
【０１９６】
実施例３
〔ディスプレイ用前面フィルターの製造〕
（本発明のディスプレイ用前面フィルター１の作製）
アクリル系粘着剤の主剤溶液（オリバインＢＰＳ５８９６（東洋インキ製造（株）製））に、酢酸エチル、例示化合物（２−１）０．１５質量％／樹脂及びポリイソシアネート系硬化剤（ＢＸＸ４７７３（東洋インキ製造（株）製））を加え、この可視光吸収粘着剤をポリエチレンテレフタレート（ＰＥＴ）製フィルム（厚み５０μｍ）にバーコーターで塗工、乾燥し、この面にＰＥＴ製フィルム（厚み５０μｍ）をローラーで貼り合わせ、ディスプレイ用前面フィルター１を得た。
【０１９７】
このディスプレイ用前面フィルター１の透過率曲線は６００ｎｍに極小値を有しており、これ以外に可視光域に明瞭な極小値はなく、可視光透過率の最小値の波長がネオン発光の波長領域である５６０〜６２０ｎｍにあることから、ネオン発光を有効に吸収することのできるネオン発光カットフィルター、ディスプレイ用前面フィルターを提供することができた。
【０１９８】
得られたフィルターをキセノンフェードメーター（７万Ｌｕｘ）にて、キセノン光を色素塗布面の反対側から３０時間露光した後の試料の未露光試料からの可視領域の極大吸収波長における吸収スペクトル濃度の低下率を評価し、色素残存率％を算出したところ７０．３％であった。計算式は下記式を用いた。
【０１９９】
色素残存率（％）＝（露光後のフィルターの極大吸収波長濃度／未露光フィルターの極大吸収波長濃度）×１００。
【０２００】
（本発明のディスプレイ用前面フィルター２の作製）
前記、実施例１で得られた可視光吸収粘着剤にＭＳ−４１を０．１５質量％加えた以外は同様にして、本発明のディスプレイ用前面フィルター２を作製した。
【０２０１】
このディスプレイ用前面フィルター２の透過率曲線は６０３ｎｍに極小値を有しており、これ以外に可視光域に明瞭な極小値はなく、可視光透過率の最小値の波長がネオン発光の波長領域である５６０〜６２０ｎｍにあることから、ネオン発光を有効に吸収することのできるネオン発光カットフィルター、ディスプレイ用前面フィルターを提供することができた。
【０２０２】
キセノンフェードメーター（７万Ｌｕｘ）にて、キセノン光を色素塗布面の反対側から３０時間露光した後のサンプルの未露光サンプルからの可視領域極大吸収波長における色素残存率％を算出したところ、９２．８％であった。
【０２０３】
（本発明のディスプレイ用前面フィルター３の作製）
スクアリリウム化合物に例示化合物（１−２３）を用いた以外は実施例１と同様にして、本発明のディスプレイ用前面フィルター３を作製した。
【０２０４】
このディスプレイ用前面フィルター４の透過率曲線は、６１０に極小値を有しており、これ以外に可視光域に明瞭な極小値はなく、可視光透過率の最小値の波長がネオン発光の波長領域である５６０〜６２０ｎｍにあることから、ネオン発光を有効に吸収することのできるネオン発光カットフィルター、ディスプレイ用前面フィルターを提供することができた。
【０２０５】
キセノンフェードメーター（７万Ｌｕｘ）にて、キセノン光を色素塗布面の反対側から３０時間露光した後のサンプルの未露光サンプルからの可視領域極大吸収波長における色素残存率％を算出したところ、６６．５％であった。
【０２０６】
（本発明のディスプレイ用前面フィルター４の作製）
前記、実施例３で得られた可視光吸収粘着剤にＭＳ−４１を０．３０質量％加えた以外は同様にして、本発明のディスプレイ用前面フィルター４を作製した。
【０２０７】
このディスプレイ用前面フィルター４の透過率曲線は、６１１ｎｍに極小値を有しており、これ以外に可視光域に明瞭な極小値はなく、可視光透過率の最小値の波長がネオン発光の波長領域である５６０〜６２０ｎｍにあることから、ネオン発光を有効に吸収することのできるネオン発光カットフィルター、ディスプレイ用前面フィルターを提供することができた。
【０２０８】
キセノンフェードメーター（７万Ｌｕｘ）にて、キセノン光を色素塗布面の反対側から３０時間露光した後のサンプルの未露光サンプルからの可視領域極大吸収波長における色素残存率％を算出したところ、８７．２％であった。
【０２０９】
（本発明のディスプレイ用前面フィルター５の作製）
前記、本発明のディスプレイ用前面フィルター２に、色素塗布面の反対面に赤外線吸収色素（Ｎ，Ｎ，Ｎ′，Ｎ′−テトラキス（ｐ−ジブチルアミノフェニル）−ｐ−フェニレンジインモニウムの六フッ化アンチモン酸塩）を塗布したポリエステルフィルムを貼り合わせ本発明のディスプレイ用前面フィルター５とした。
【０２１０】
このディスプレイ用前面フィルター５の透過率曲線は６０３ｎｍと１１００ｎｍに極小値を有しており、可視光透過率の最小値の波長がネオン発光の波長領域である５６０〜６２０ｎｍにあることから、ネオン発光カット能および赤外線吸収能を有するネオン発光カットフィルター、ディスプレイ用前面フィルターを提供することができた。
【０２１１】
キセノンフェードメーター（７万Ｌｕｘ）にて、キセノン光を赤外線吸収色素面から３０時間露光した後のサンプルの未露光サンプルからの可視領域極大吸収波長における色素残存率％を算出したところ、９４．１％であり、一週間露光した後の残存率は５８．４％であった。
【０２１２】
（本発明のディスプレイ用前面フィルター６の作製）
前記、本発明のディスプレイ用前面フィルター５の色素塗布面上にジチオールニッケル錯体の近赤外線吸収色素（ビス−２，２−（１，２−ジ（３−クロロフェニル）エチレンジイミン）ベンゼンチオラート）ニッケルを塗布したポリエステルフィルムをコーティングしたポリエステルフィルム、電磁波シールドメッシュ（線巾１０μｍ、線ピッチ２５０μｍ）フィルム及びガラスを貼り合わせ、更にＡＲフィルムを紫外線防止剤（２−（２′−ヒドロキシ−５′−ｔ−ブチルフェニル）−ベンゾトリアゾール）を添加した粘着剤により貼り合わせて、本発明のディスプレイ用前面フィルター６を得た。
【０２１３】
キセノンフェードメーター（７万Ｌｕｘ）にて、キセノン光を紫外線吸収色素面から１週間露光した後のサンプルの未露光サンプルからの可視領域極大吸収波長における色素残存率％を算出したところ、７０．５％であった。
【０２１４】
これによって、ネオン発光カット能、赤外線吸収能、紫外線吸収能および電磁波カット能を有するディスプレイ用前面フィルター、プラズマディスレイ用前面フィルターを提供することができた。
【０２１５】
（比較のディスプレイ用前面フィルター１の作製）
前記、本発明のディスプレイ前面フィルター１で用いた可視光吸収粘着剤の例示化合物（２−１）の代わりに、前記比較化合物１の０．１５質量％／樹脂を用いた以外は同様にして、比較のディスプレイ用前面フィルター１を作製した。
【０２１６】
キセノンフェードメーター（７万Ｌｕｘ）にて、キセノン光を色素塗布面の反対側から３０時間露光した後のサンプルの未露光サンプルからの可視領域極大吸収波長における色素残存率％を算出したところ、３０．７％であった。
【０２１７】
（比較のディスプレイ用前面フィルター２の作製）
前記、比較のディスプレイ用前面フィルター１で用いた可視光吸収粘着剤にＭＳ−４１、０．５０質量％／樹脂を加えた以外は同様にして、比較のディスプレイ用前面フィルター２を作製した。
【０２１８】
キセノンフェードメーター（７万Ｌｕｘ）にて、キセノン光を色素塗布面の反対側から３０時間露光した後のサンプルの未露光サンプルからの可視領域極大吸収波長における色素残存率％を算出したところ、４７．９％であった。
【０２１９】
以上より、本発明のスクアリリウム化合物を用いることでディスプレイパネルから発せられる５６０〜６２０ｎｍのネオン発光を有効に吸収することができ、耐光性の良好なディスプレイ用前面フィルターを提供することができた。
【０２２０】
また、本発明のスクアリリウム化合物及びバインダーからなる組成物に金属イオン含有化合物を加えることで、更に耐光性に優れたディスプレイ用前面フィルターを提供できることが明らかとなった。
【０２２１】
これによって、プラズマディスプレイからのネオン発光を有効に吸収できるネオン発光吸収フィルター、及び紫外線吸収層、赤外線吸収層等を有するディスプレイ用前面フィルターを提供することができた。